Никель-фосфидный катализатор гидрооблагораживания

2
2
3
1. Состав фосфидного катализатора, содержащего 8,0 мас.% NiP в виде наночастиц со средним размером 3,8 нм, иммобилизованный в порах мезопористого наносферического резорцин-формальдегидного полимера со средним размером сфер 220 нм, удельной площадью поверхности 250 м/г, удельным объемом пор 0,5 см/г, диаметром пор 5,6 нм.
2. Способ синтеза фосфидного катализатора, предназначенного для гидродеоксигенации фенольных соединений - компонентов пиролиза лигнина, включающий одновременное образование предшественника каталитически активной фазы - гипофосфита никеля из хлорида никеля и гипофосфорной кислоты и полимеризацию наносферического носителя на основе резорцин-формальдегидной смолы, и одновременное удаление темплата - плюроника F127 и разложения соли гипофосфита никеля с образованием фосфида никеля в порах носителя.